(57)【要約】  本発明に係る複合成形品８の製造方法は、長手方向に沿って内部に空洞１６が形成された本体部材１０における空洞１６を囲む周壁１７の表面から突出する突出部１１を除去することによって周壁１７に空洞１６と外気とを連通する貫通穴１５が形成された本体部材１０を準備し、開閉可能な射出成形型２００に本体部材１０をセットし、本体部材１０と射出成形型２００の内部に形成された成形型面とでクッション部材成形用のキャビティ２１０を本体部材１０の長手方向に形成し、貫通穴１５をキャビティ２１０と連通させ、射出ゲート２２０から射出される加熱溶融した弾性ポリマー材料を貫通穴１５からキャビティ２１０および空洞１６に充填することによりクッション部材９および充填部８０を形成することを特徴とする。このような方法により製造された複合成形品８は、空洞１６が充填部８０によって全長に亘って塞がれているため、耐衝撃性に優れる。
2012005181.tif 000002
【特許請求の範囲】
【請求項１】
被取付体へ取付可能で、剛性を有するポリマー材料から長尺状に形成され、長手方向に沿って形成された空洞を内部に有する本体部材と、前記本体部材よりも硬度が低い弾性ポリマー材料から形成され、前記本体部材の縁に接合されると共に、前記縁に沿って長手方向に延びる細長い部分を有するクッション部材とを一体的に備えた複合成形品の製造方法であって、
前記空洞を囲む周壁の一つの表面に、前記周壁から離れる方向に向けて突出して形成された少なくとも一つの突出部を除去することによって前記周壁に前記空洞と外気とを連通する貫通穴が形成された前記本体部材を準備する工程と、
前記クッション部材を成形するための開閉可能な射出成形型を用い、該射出成形型が開いているときに前記本体部材を前記射出成形型にセットする工程と、
前記射出成形型を閉じて、前記本体部材を前記射出成形型内に固定すると共に前記本体部材と前記射出成形型の内部に形成された成形型面とで前記クッション部材を成形する成形キャビティを前記本体部材の長手方向の少なくとも一部に形成し、前記貫通穴を前記成形キャビティと連通させる工程と、
前記射出成形型を閉じた後に、射出ゲートから加熱溶融した前記弾性ポリマー材料を射出して、前記弾性ポリマー材料の一部を前記成形キャビティに流入させて充填することにより前記クッション部材を成形すると共に、前記弾性ポリマー材料の一部を前記貫通穴から前記空洞に流入させて充填し前記空洞を塞ぐ充填部を形成する工程と、
を含むことを特徴とする複合成形品の製造方法。
【請求項２】
被取付体へ取付可能で、剛性を有するポリマー材料から長尺状に形成され、長手方向に沿って形成された空洞を内部に有する本体部材と、前記本体部材よりも硬度が低い弾性ポリマー材料から形成され、前記本体部材の縁に接合されると共に、前記縁に沿って長手方向に延びる細長い部分を有するクッション部材とを一体的に備えた複合成形品の製造方法であって、
前記空洞を囲む周壁の一つの表面に、前記周壁から離れる方向に向けて突出し、前記周壁と接合している根元部を有し、該根元部で破断可能な少なくとも一つの突出部を有する本体部材を準備する工程と、
前記本体部材の成形後に前記突出部を前記根元部で破断することによって前記周壁に前記空洞と外気とを連通する貫通穴を形成する工程と、
前記クッション部材を成形するための開閉可能な射出成形型を用い、該射出成形型が開いているときに前記本体部材を前記射出成形型にセットする工程と、
前記射出成形型を閉じて、前記本体部材を前記射出成形型内に固定すると共に前記本体部材と前記射出成形型の内部に形成された成形型面とで前記クッション部材を成形する成形キャビティを前記本体部材の長手方向の少なくとも一部に形成し、前記貫通穴を前記成形キャビティと連通させる工程と、
前記射出成形型を閉じた後に、射出ゲートから加熱溶融した前記弾性ポリマー材料を射出して、前記弾性ポリマー材料の一部を前記成形キャビティに流入させて充填し前記クッション部材を成形すると共に、前記弾性ポリマー材料の一部を前記貫通穴から前記空洞に流入させて充填し前記空洞を塞ぐ充填部を形成する工程と、
を含むことを特徴とする複合成形品の製造方法。
【請求項３】
被取付体へ取付可能で、剛性を有するポリマー材料から長尺状に形成され、長手方向に沿って形成された空洞を内部に有する本体部材と、前記本体部材よりも硬度が低い弾性ポリマー材料から形成され、前記本体部材の縁に接合されると共に、前記縁に沿って長手方向に延びる細長い部分を有するクッション部材とを一体的に備えた複合成形品の製造方法であって、
本体部材を成形するための開閉可能な第１の射出成形型を用い、該第１の射出成形型を閉じて、前記第１の射出成形型の内部に形成された成形型面で第１の成形キャビティを形成する工程と、
前記射出成形型を閉じた後に、射出ゲートから加熱溶融した前記ポリマー材料を前記第１の成形キャビティに充填し、さらに前記ポリマー材料の内部に流体を注入して前記空洞を形成することによって本体部材を成形すると共に、前記空洞を囲む前記本体部材の周壁の一つの表面に、前記周壁から離れる方向に向けて突出し、前記周壁と接合している根元部を有し、該根元部で破断可能な少なくとも一つの突出部を成形する工程と、
前記本体部材の成形後に前記突出部を前記根元部で破断することによって前記周壁に前記空洞と外気とを連通する貫通穴を形成する工程と、
前記クッション部材を成形するための開閉可能な第２の射出成形型を用い、該第２の射出成形型が開いているときに前記本体部材を前記第２の射出成形型にセットする工程と、
前記第２の射出成形型を閉じて、前記本体部材を前記第２の射出成形型内に固定すると共に前記本体部材と前記第２の射出成形型の内部に形成された成形型面とで前記クッション部材を成形する第２の成形キャビティを前記本体部材の長手方向の少なくとも一部に形成し、前記貫通穴を前記第２の成形キャビティと連通させる工程と、
前記第２の射出成形型を閉じた後に、射出ゲートから加熱溶融した前記弾性ポリマー材料を射出して、前記弾性ポリマー材料の一部を前記第２の成形キャビティに流入させて充填し前記クッション部材を成形すると共に、前記弾性ポリマー材料の一部を前記貫通穴から前記空洞に流入させて充填し前記空洞を塞ぐ充填部を形成する工程と、
を含むことを特徴とする複合成形品の製造方法。
【請求項４】
前記突出部を成形する工程において、前記周壁の裏面よりも空洞側に向けてへこんだ凹部を形成し、前記突出部を前記凹部の底面から突出する形状に成形することを特徴とする、請求項３に記載の複合成形品の製造方法。
【請求項５】
前記突出部を成形する工程において、前記突出部を円柱形状に成形し、前記凹部を円形に成形することを特徴とする請求項３又は４に記載の複合成形品の製造方法。
【請求項６】
前記突出部を成形する工程において、前記凹部の直径よりも、前記突出部の直径が小さくなるように成形することを特徴とする請求項５に記載の複合成形品の製造方法。
【請求項７】
前記突出部を成形する工程において、前記凹部と前記突出部とを同心になるように成形することを特徴とする請求項６に記載の複合成形品の製造方法。
【請求項８】
前記複合成形品は、前記被取付体に取り付けられたとき前記被取付体の第１の部分に対向する第１の縁と、前記第１の部分と異なる位置にある第２の部分に対向する第２の縁とを有し、前記第２の成形キャビティは前記第１の縁を成形するキャビティと前記第２の縁を形成するキャビティ、及び前記第１縁成形キャビティと前記第２縁成形キャビティとを連結する連結流路を備え、前記貫通穴が該連結流路と連通するように形成されており、前記クッション部材を成形する工程において、前記連結流路から前記貫通穴を介して前記空洞に前記弾性ポリマー材料が流入することを特徴とする請求項３乃至７のいずれか一項に記載の複合成形品の製造方法。
【請求項９】
前記本体部材の前記貫通穴とは異なる位置に、前記空洞と外気とを連通させる連通穴が形成されており、前記クッション部材を成形する工程において、前記貫通穴からは前記弾性ポリマー材料が空洞内に流入し、前記連通穴からは空洞内の気体が外部に排出されることを特徴とする請求項３乃至８のいずれか一項に記載の複合成形品の製造方法。
【請求項１０】
前記連通穴は少なくとも２箇所に形成されており、前記貫通穴は前記連通穴の間に形成されていることを特徴とする請求項９に記載の複合成形品の製造方法。
【請求項１１】
前記連通穴が、前記本体部材を成形する工程において前記空洞を形成する前記流体の注入穴及び排出穴の少なくともいずれかであることを特徴とする請求項９又は１０に記載の複合成形品の製造方法。
【請求項１２】
前記貫通穴を形成する工程に治具を用いることを特徴とする請求項３乃至１１のいずれか一項に記載の複合成形品の製造方法。
【請求項１３】
請求項３乃至１２のいずれか一項に記載の製造方法によって製造される複合成形品。
【発明の詳細な説明】
【技術分野】
【０００１】
本発明は、内部に空洞を有する本体部材の外面にクッション部材を射出成形して本体部材とクッション部材とが一体化した複合成形品及びその製造方法に関する発明である。
【背景技術】
【０００２】
車両のピラーに沿って装着されるピラーモールディング等のモールディングには、車両に装着されたときに視認される部分の外観にヒケが生じることを防止するため本体部材をガスアシスト成形によって成形したものがある。例えば、特許文献１（日本国特許出願公開第２００３−１６５１３７号公報）に記載されているように、硬質のポリマー材料のガスアシスト成形により内部に空洞部を有する硬質の第１成形体（本体部材）を成形した後、第２成形体（クッション部材）を成形するための射出成形型内に第１成形体をセットする。そして、型内に軟質のポリマー材料を射出することで、軟質の第２成形体を成形すると共に第１成形体の外面に第２成形体を固着させて第１成形体と第２成形体とを一体化した複合成形品を形成する。【０００３】
この特許文献１では、第２成形体を射出成形する際に射出ゲートから射出された溶融材料の射出圧力によって第１成形体の周壁（空洞部の周囲を囲む壁）が変形することを防止するために、第１成形体のうちの射出ゲートに対向する部分に案内体を設けておき、射出ゲートから射出された溶融材料が案内体に沿って流動することで、第１成形体の周壁に作用する射出圧力を軽減することが提案されている。
【先行技術文献】
【特許文献】
【０００４】
【特許文献１】日本国特許出願公開第２００３−１６５１３７号公報
【発明の概要】
【発明が解決しようとする課題】
【０００５】
しかし、上記特許文献１の技術によって得られる複合成形品は第１成形体の内部に空洞部を有するため周壁が薄く、第１成形体が硬質合成樹脂で形成されている場合には特に低温下における耐衝撃性が低くなり割れ易い。このため、破損時に破片が飛び散り、例えば、この複合成形品を使用した車両の乗員や歩行者が怪我をする虞がある。【０００６】
そこで、本発明は、上記課題を解決することを目的として、内部に空洞を有する本体部材にクッション部材を射出成形して一体化した複合成形品であって、耐衝撃性の良好な複合成形品及びその製造方法を提供する。
【課題を解決するための手段】
【０００７】
上記課題を解決するために、本発明は、以下の（１）〜（１３）の各特徴を有する複合成形品の製造方法および当該製造方法により製造される複合成形品を提供する。
（１）
被取付体へ取付可能で、剛性を有するポリマー材料から長尺状に形成され、長手方向に沿って形成された空洞を内部に有する本体部材と、前記本体部材よりも硬度が低い弾性ポリマー材料から形成され、前記本体部材の縁に接合されると共に、前記縁に沿って長手方向に延びる細長い部分を有するクッション部材とを一体的に備えた複合成形品の製造方法であって、前記空洞を囲む周壁の一つの表面に、前記周壁から離れる方向に向けて突出して形成された少なくとも一つの突出部を除去することによって前記周壁に前記空洞と外気とを連通する貫通穴が形成された前記本体部材を準備する工程と、前記クッション部材を成形するための開閉可能な射出成形型を用い、該射出成形型が開いているときに前記本体部材を前記射出成形型にセットする工程と、前記射出成形型を閉じて、前記本体部材を前記射出成形型内に固定すると共に前記本体部材と前記射出成形型の内部に形成された成形型面とで前記クッション部材を成形する成形キャビティを前記本体部材の長手方向の少なくとも一部に形成し、前記貫通穴を前記成形キャビティと連通させる工程と、前記射出成形型を閉じた後に、射出ゲートから加熱溶融した前記弾性ポリマー材料を射出して、前記弾性ポリマー材料の一部を前記成形キャビティに流入させて充填し前記クッション部材を成形すると共に、前記弾性ポリマー材料の一部を前記貫通穴から前記空洞に流入させて充填し前記空洞を塞ぐ充填部を形成する工程と、を含む複合成形品の製造方法。
（２）
被取付体へ取付可能で、剛性を有するポリマー材料から長尺状に形成され、長手方向に沿って形成された空洞を内部に有する本体部材と、前記本体部材よりも硬度が低い弾性ポリマー材料から形成され、前記本体部材の縁に接合されると共に、前記縁に沿って長手方向に延びる細長い部分を有するクッション部材とを一体的に備えた複合成形品の製造方法であって、前記空洞を囲む周壁の一つの表面に、前記周壁から離れる方向に向けて突出し、前記周壁と接合している根元部を有し、該根元部で破断可能な少なくとも一つの突出部を有する本体部材を準備する工程と、前記本体部材の成形後に前記突出部を前記根元部で破断することによって前記周壁に前記空洞と外気とを連通する貫通穴を形成する工程と、前記クッション部材を成形するための開閉可能な射出成形型を用い、該射出成形型が開いているときに前記本体部材を前記射出成形型にセットする工程と、前記射出成形型を閉じて、前記本体部材を前記射出成形型内に固定すると共に前記本体部材と前記射出成形型の内部に形成された成形型面とで前記クッション部材を形成する成形キャビティを前記本体部材の長手方向の少なくとも一部に形成し、前記貫通穴を前記成形キャビティと連通させる工程と、前記射出成形型を閉じた後に、射出ゲートから加熱溶融した前記弾性ポリマー材料を射出して、前記弾性ポリマー材料の一部を前記成形キャビティに流入させて充填し前記クッション部材を成形すると共に、前記弾性ポリマー材料の一部を前記貫通穴から前記空洞に流入させて充填し前記空洞を塞ぐ充填部を形成する工程と、を含む複合成形品の製造方法。
（３）
被取付体へ取付可能で、剛性を有するポリマー材料から長尺状に形成され、長手方向に沿って形成された空洞を内部に有する本体部材と、本体部材よりも硬度が低い弾性ポリマー材料から本体部材の縁に接合されるとともに、縁に沿って長手方向に延びる細長い部分を有するクッション部材とを一体的に備えた複合成形品の製造方法であって、本体部材を成形するための開閉可能な第１の射出成形型を用い、該第１の射出成形型を閉じて、第１の射出成形型の内部に形成された成形型面で第１の成形キャビティを形成する工程と、射出成形型を閉じた後に、射出ゲートから加熱溶融したポリマー材料を第１の成形キャビティに充填し、さらにポリマー材料の内部に流体を注入して空洞を形成することによって本体部材を成形すると共に、空洞を囲む本体部材の周壁の一つの表面に、周壁から離れる方向に向けて突出し、周壁と接合している根元部を有し、該根元部で破断可能な少なくとも一つの突出部を成形する工程と、本体部材の成形後に突出部を根元部で破断することによって周壁に空洞と外気とを連通する貫通穴を形成する工程と、クッション部材を成形するための開閉可能な第２の射出成形型を用い、該第２の射出成形型が開いているときに本体部材を第２の射出成形型にセットする工程と、第２の射出成形型を閉じて、本体部材を第２の射出成形型内に固定すると共に本体部材と第２の射出成形型の内部に形成された成形型面とでクッション部材を形成する第２の成形キャビティを本体部材の長手方向の少なくとも一部に形成し、貫通穴を第２の成形キャビティと連通させる工程と、第２の射出成形型を閉じた後に、射出ゲートから加熱溶融した弾性ポリマー材料を射出して、弾性ポリマー材料の一部を第２の成形キャビティに流入させて充填しクッション部材を成形すると共に、弾性ポリマー材料の一部を貫通穴から空洞に流入させて充填し空洞を塞ぐ充填部を形成する工程と、を含む複合成形品の製造方法。【０００８】
上記（１）〜（３）のいずれかの製造方法によれば、製造された複合成形品は、クッション部材を形成する弾性ポリマー材料が本体部材に形成された貫通穴から本体部材の内部に形成された空洞に流動して空洞を塞ぐように充填されているため、耐衝撃性に優れる。また、上記製造方法によれば、成形品が破損した際にも本体部材が破損して飛び散ることを抑制することができる。
さらに、上記（１）〜（３）のいずれかの製造方法によれば、弾性ポリマー材料が本体部材の貫通穴から空洞内に流動するため、他の部分に過大な圧力が加わることを抑制でき、弾性ポリマーを射出成形する際に本体部材が破損することを防止することができる。【０００９】
（４）
上記（３）の製造方法における突出部を成形する工程において、周壁の裏面よりも空洞側に向けてへこんだ凹部を形成し、突出部を凹部の底面から突出する形状に成形する複合成形品の製造方法。
このような製造方法によれば、突出部の除去がし易く貫通穴を安定して形成することができる。【００１０】
（５）
上記（３）または（４）の製造方法における突出部を成形する工程において、突出部を円柱形状に成形し、凹部を円形に成形する複合成形品の製造方法。
このような製造方法によれば、どの方向からも突出部を除去することができ除去作業が容易になる。【００１１】
（６）
上記（５）の製造方法における突出部を成形する工程において、凹部の直径よりも、突出部の直径が小さくなるように成形する複合成形品の製造方法。
このような製造方法によれば、突出部を変位させ易いので、突出部の除去が容易になる。【００１２】
（７）
上記（６）の製造方法における突出部を成形する工程において、凹部と突出部とを同心になるように成形する複合成形品の製造方法。
このような製造方法によれば、凹部の中心に貫通穴を形成することができるので、貫通穴の形成が安定する。【００１３】
（８）
上記（３）から（７）のいずれかの製造方法により製造される複合成形品は、被取付体に取り付けられたとき被取付体の第１の部分に対向する第１の縁と、第１の部分と異なる位置にある第２の部分に対向する第２の縁とを有し、第２の成形キャビティは第１の縁を成形するキャビティと第２の縁を形成するキャビティ、及び第１縁成形キャビティと第２縁成形キャビティとを連結する連結流路を備え、貫通穴が連結流路と連通するように形成されており、クッション部材を成形する工程において、連結流路から貫通穴を介して空洞に弾性ポリマー材料が流入するようにした複合成形品の製造方法。
このような製造方法によれば、一工程の射出成形で第１の縁及び第２の縁の両方にクッション部材を成形することができ、さらに同じ工程で本体部材内の空洞に弾性ポリマー材料を流入させることができる。このため、第１の縁及び第２の縁の両方にクッション部材が形成され、かつ空洞が弾性ポリマー材料によって充填され塞がれている複合成形品を効率よく製造することができる。【００１４】
（９）
上記（３）から（７）のいずれかの製造方法により製造される複合成形品は、本体部材の貫通穴とは異なる位置に、空洞と外気とを連通させる連通穴が形成されており、クッション部材を成形する工程において、貫通穴からは弾性ポリマー材料が空洞内に流入し、連通穴からは空洞内の気体が外部に排出されるようにした複合成形品の製造方法。
このような製造方法によれば、弾性ポリマー材料が空洞内に流入する際に空洞内に存在する気体を外部に排出することができるため、空洞内に弾性ポリマー材料をスムーズに流入させることができる。また、空洞内に気体が残存することを防止することができる。【００１５】
（１０）
上記（９）の製造方法において、連通穴は少なくとも２箇所に形成されており、貫通穴は連通穴の間に形成されるようにした複合成形品の製造方法。
このような製造方法によれば、弾性ポリマー材料の流入時に効率よく空洞内の気体を外部に排出することができる。【００１６】
（１１）
上記（９）または（１０）の製造方法において、連通穴が、本体部材を成形する工程において空洞を形成する流体の注入穴及び排出穴の少なくともいずれかとなるようにした複合成形品の製造方法。
このような製造方法によれば、本体部材を成形する際に形成される注入穴及び排出穴を連通穴として利用できるため、連通穴を別途設ける必要がない。【００１７】
（１２）
上記（３）から（１１）のいずれかの製造方法において、貫通穴を形成する工程に治具を用いる複合成形品の製造方法。
このような製造方法によれば、効率的に複合成形品を成形することができ、また、本体部材の成形からクッション部材の成形を自動化することもできる。【００１８】
（１３）
上記（３）から（１２）のいずれかの製造方法によって製造される複合成形品。
このような複合成形品は、良好な耐衝撃性を有し、効率よく製造することができる。
【図面の簡単な説明】
【００１９】
【図１】図１は本発明の一実施例におけるピラーモールの取付位置を表す車両斜視図である。
【図２】図２は図１のI-I断面図である。
【図３】図３は図１のII-II断面図である。
【図４】図４はピラーモールの正面図である
【図５】図５はピラーモールの裏面図である。
【図６】図６は第１の射出成形型の平面図である。
【図７】図７は図６のIII-III断面図である。
【図８】図８は本発明の一実施例における本体部材の斜視図である。
【図９】図９は図８のIV-IV断面図である。
【図１０】図１０は突出部を除去する工程を示すIV-IV断面相当の図である。
【図１１】図１１は第２の射出成形型の平面図である。
【図１２】図１２は図１１のV-V断面図である。
【発明を実施するための形態】
【００２０】
以下、本発明を実施するための形態を、車両のフロントピラーに沿って装着されるピラーモールディング（以下、「ピラーモール」という）に適用して具体化した一実施例を説明する。
【００２１】
まず、図１乃至図４に基づいてピラーモール８の概略構成を説明する。
【００２２】
図１及び図２に示すように、ピラーモール８（複合成形品）は、モール本体１０（本体部材）、第１のクッション部材５０、および第２のクッション部材６０を有し、フロントピラー２と窓板６との間に装着されている。このピラーモール８は、フロントピラー２および窓板６の各被取付体にクッション性を有する第１のクッション部材５０および第２のクッション部材６０が弾接することによって、各被取付体が傷つくのを防ぐとともに、車両の走行中に振動に起因する異音の発生を防止している。また、車両走行時には、ピラーモール８のモール本体１０の裏面と第１のクッション部材５０との間に構成された凹部で雨水を堰き止めて下方に流下させるか上方に向けて流す。これにより、雨水がピラーモール８を乗り越えて（横切って）車両の側方の窓板（サイドガラス）に向けて流れるのが防止されるので、乗員の側方の視界を確保することができる。
【００２３】
図１及び図２に示すように、長尺なピラーモール８は車体パネルの一部であるルーフパネル１とフロントピラー２にわたって形成される窓開口縁３（被取付体の第１の部分）に沿って装着される。この窓開口縁３は、アウターパネル２ａと、この窓開口縁３の周縁部に沿って形成される側部フランジ４と、この側部フランジ４から内向きに略直角状に折り曲げられて張り出された底フランジ５とを備えている。窓開口縁３の窓開口部３ａを塞ぐ透明なガラス板や樹脂板等からなる窓板６（被取付体の第２の部分）には、この窓板６の裏面６ｂの周縁部に沿って弾性体からなるダムラバー７が接着されている。そして窓板６は、窓開口縁３に嵌め込まれると共に、ダムラバー７を底フランジ５に押し当てて弾性的に変形させた状態で接着剤兼シーラント（図示しない）によって窓開口縁３に固着されている。
【００２４】
図２に示すように、モール本体１０は、窓開口縁３や窓板６へ取り付け可能である。また、モール本体１０は、ピラーモール８が車体に取り付けられたとき車外側を向いて配置される表面３３および車内側を向いて配置される裏面３４、３５を有する。さらに、モール本体１０は、ピラーモール８が車体に取り付けられたとき窓板６の車外側面６ａに対向する第１の縁３０と、窓開口縁３の側部フランジ４又はフロントピラー２の車外側面に対向する第２の縁４０とを有する。そして、第１の縁３０と第２の縁４０との間の内部には、これら両縁３０、４０間の距離よりも小さい内形（幅）を有する空洞１６がモール本体１０の内部に長手方向に沿って形成されている。
【００２５】
このモール本体１０の空洞１６は、空洞１６を囲む周壁１７で形成され、周壁１７は裏面側をなす裏壁１７ａ、裏壁１７ａと対向する表壁１７ｂ、および裏壁１７ａと表壁１７ｂとを接続する一対の側壁１７ｃ、側壁１７ｃとからなる。
【００２６】
また、空洞１６はクッション部材９を形成する材料と同じ材料によって全長に亘って満たされており、空洞１６の内部に充填部８０を形成している。
【００２７】
ピラーモール８が車体に取り付けられた状態において、第１のクッション部材５０は、窓板６の車外側面６ａに弾接する。また、第２のクッション部材６０は、被取付体としての車体パネル、すなわち、窓開口縁３の側部フランジ４の頂部あるいはこの頂部に連続するフロントピラー２の車外側面に弾接する。
【００２８】
また、モール本体１０の裏面３４側からは、長手方向に沿って連続的に突出するリブ部２０が形成されている。なお、リブ部２０は、本例に替えて、モール本体１０の裏面３４側から断続的に突出するように形成されてもよい。
【００２９】
図５に示すように、モール本体１０のリブ部２０は長手方向の上下及び中間の複数箇所において、夫々板状の取付リブ部２１及び第１乃至第３の補強リブ２２、２３、２４を形成している。取付リブ部２１はモール本体１０を車体パネルに取り付けるために形成され、第１補強リブ２２はピラーモール８全体の長手方向における剛性（曲がりにくさ）を向上させるために形成される。
【００３０】
図５に示すように、第２補強リブ２３の長手方向における中央部分には、この第２補強リブ２３が延びる長手方向から内方（図５に示す内向き方向）にオフセットして回避リブ２５が形成されている。また、この回避リブ２５の側面を後述する第２の射出成形型２００の射出通路２８０の一側壁として使用するようになっている。また、回避リブ２５の根元部分には、第１のクッション部材５０と第２のクッション部材６０とを横断面方向（ピラーモール８の長手方向と直交する方向）に連結する連結部７０を成形するための連結穴２６が形成されている（図３および図８参照）。
【００３１】
また、第３補強リブ２４は、後述するクッション部材の射出成形の際にモール本体１０を第２の射出成形型２００に固定するために形成されている。第３補強リブ２４の先端は他の補強リブより長く延出して形成されていても良い。なお、この延長部分は、第１のクッション部材５０、第２のクッション部材６０等のクッション部材を成形した後、切断等で除去しても良い。
【００３２】
また、図３に示すように、周壁１７の裏壁１７ａには、空洞１６に向けて円形にへこんだ凹部１３が形成されている。そして、この凹部１３の底面１４には、貫通穴１５が形成されている。この貫通穴１５は、後述の突出部１１を除去することによって形成される。
【００３３】
また、図５に示すように、モール本体１０の裏面には、後述するガスアシスト射出成形によりモール本体１０を成形する際にガス（流体）を注入するガス注入穴１８とガスを排出するガス排出穴１９とが形成されている。ガス注入穴１８は、モール本体１０の長手方向の一方の端部に形成されている。また、ガス排出穴１９は、モール本体１０の長手方向の他方の端部（ガス注入穴１８がある端部とは反対側の端部）に形成されている。
【００３４】
図４及び図５に示すように、ピラーモール８は、モール本体１０の少なくとも外面にクッション部材９を射出成形してモール本体１０とクッション部材９とを一体化したものであり、クッション部材９がモール本体１０の長手方向の外周を取り囲むようにモール本体１０の外周縁に沿って一体的に設けられている。
【００３５】
また、図４及び図５に示すように、モール本体１０の長手方向における下側の端部には、端末覆い部６７が形成されている。この端末覆い部６７は、モール本体１０の長手方向における下側の端部を覆うと共に第１のクッション部材５０の下端部及び第２のクッション部材６０の下端部を連結している。
また、モール本体１０の長手方向における上側の端部には、端末クッション部６８が形成されている。この端末クッション部６８は、モール本体１０の長手方向における上側の端部を覆うとともに、第１のクッション部材５０の上端部及び第２のクッション部材６０の上端部を連結している。
端末覆い部６７、端末クッション部６８は、第１のクッション部材５０及び第２のクッション部材６０と同一の熱可塑性ポリマー材料によって形成されており、これら両クッション部材５０、６０と同時に射出成形によって成形されている。
【００３６】
モール本体１０は、クッション部材９よりも硬質で剛性を有するモール本体成形用の熱可塑性ポリマー材料（ポリマー材料）で成形されている。モール本体１０を成形する熱可塑性ポリマー材料としては、例えば、アクリロニトリルブタジエンスチレン樹脂（ＡＢＳ樹脂）、アクリロニトリルエチレンプロピレンスチレン樹脂(ＡＥＳ樹脂)、硬質又は半硬質のポリ塩化ビニル樹脂（ｒｉｇｉｄ ＰＶＣ樹脂）、ポリカーボネート樹脂（ＰＣ樹脂）、ポリプロピレン樹脂（ＰＰ樹脂）、ポリエチレン樹脂（ＰＥ樹脂）、ポリスチレン樹脂（ＰＳ樹脂）、ポリアミド樹脂（ＰＡ樹脂）等の熱可塑性合成樹脂が用いられる。
【００３７】
一方、クッション部材９は、モール本体１０よりも軟質のクッション部材成形用の熱可塑性ポリマー材料（弾性ポリマー材料）で成形されている。クッション部材９を成形する熱可塑性ポリマー材料としては、例えば、軟質のポリ塩化ビニル樹脂（ｐｌａｓｔｉｃｉｚｅｄ ＰＶＣ樹脂）、塩素化エチレンコポリマー、エチレンビニルアセテート（ＥＶＡ）、オレフィン系又はスチレン系の熱可塑性エラストマー等の熱可塑性合成樹脂が用いられる。また、これらのクッション部材成形用の熱可塑性ポリマー材料の硬度は、好ましくはＪＩＳＡ６０〜８０である。
なお、この硬度は、ＪＩＳＫ６２７３に基づきタイプＡデュロメータを用いて測定される。
【００３８】
さらに、モール本体１０とクッション部材９の成形材料は、ＳＰ（溶解度パラメータ）値が互いに同一か近似のものを選択して用いると、クッション部材９の射出成形の際に両方の成形材料が溶け合って熱溶着する。但し、モール本体１０の表面にモール本体１０とクッション部材９の成形材料を接着する接着剤層を予め形成して、両方の成形材料が接着剤層を介して接着されるようにしておけば、どのような成形材料の組み合わせを選択しても良い。
【００３９】
この実施例１において、モール本体１０は、ＡＥＳ樹脂からガスアシスト射出成形されている。また、クッション部材９はスチレン系の熱可塑性エラストマーからモール本体１０の長手方向に沿って射出成形されている。
【００４０】
なお、本実施例において、ピラーモール８を車両に取り付けたときに重力方向で上方になる側及び下方になる側をそれぞれ上方及び下方という。また、長手方向とはピラーモール８の長手方向を指し、長手方向に直交する方向を幅方向という。
【００４１】
次に、図６乃至図１２に基づいてピラーモール８の製造方法について説明する。
【００４２】
まず、モール本体１０を成形するためのモール本体成形工程を図６及び図７に基づいて説明する。
図６及び図７に示すように、モール本体１０を射出成形するための開閉可能な第１の射出成形型１００には、モール本体成形用キャビティ１１０（第１の成形キャビティ）が設けられている。また図７に示すように、第１の射出成形型１００には、モール本体成形用キャビティ１１０内にモール本体成形用の熱可塑性ポリマー材料を射出する射出ゲート１２０が設けられている。さらに、この射出ゲート１２０近傍に、モール本体成形用キャビティ１１０内に空洞形成用の高圧ガスを注入するガス注入部１３０が設けられている。
また、モール本体成形用キャビティ１１０は、突出部１１を成形する突出部成形用キャビティ１１１を備えている。
更に、モール本体成形用キャビティ１１０内に射出されたモール本体成形用の熱可塑性ポリマー材料がもっとも遅く到達する部分（モール本体成形用キャビティ１１０の長手方向で射出ゲート１２０と反対側の端部）に排出流路１４１を介して連通する排出用キャビティ１４２が設けられている。この排出用キャビティ１４２を形成する内壁面の一部は、移動可能なスライドコア１５０で形成されている。
上述のような第１の射出成形型を閉じることによって、モール本体成形用キャビティ１１０を形成する。
【００４３】
モール本体成形用キャビティ１１０を形成した後、モール本体１０の成形を行う。
射出成形機（図示せず）から射出されて加熱溶融したモール本体成形用の熱可塑性ポリマー材料は、ランナー１６０→スプルー１７０→射出ゲート１２０→モール本体成形用キャビティ１１０及び突出部成形用キャビティ１１１→排出用キャビティ１４２の経路で流動し、高圧ガス供給源１８０（例えば高圧ガスポンプ）から圧送された高圧ガスは、ガス注入部１３０→モール本体成形用キャビティ１１０及び除去予定部成形用キャビティ１１１→排出用キャビティ１４２の経路で流動するようになっている。尚、高圧ガスを注入する位置は、適宜変更しても良く、例えば、ランナー１６０や射出ノズル（図示せず）等から高圧ガスを注入するようにしても良い。
【００４４】
このモール本体成形工程では、第１の射出成形型１００のモール本体成形用キャビティ１１０内にモール本体成形用の熱可塑性ポリマー材料（例えば熱可塑性合成樹脂)を射出して充填すると共に空洞形成用の流体（例えば窒素ガス）を注入するガスアシスト射出成形（後述）を行うことで空洞１６を有するモール本体１０を成形する。これにより、ヒケの発生を防止したモール本体１０を容易に成形することができる。
【００４５】
図８及び図９に示すように、モール本体１０の空洞１６を囲む周壁１７の裏壁１７ａには、空洞１６側に向けて円形にへこんだ凹部１３が形成されている。また、凹部１３の底面１４からは、円柱状の突出部１１が、モール本体１０の裏面３４に対して垂直に突出している。
この突出部１１は、空洞１６から離れる方向に突出して形成されており、その根元部の断面形状は、凹部１３の形状と同心の円形である。また、突出部１１の断面の直径は、凹部１３の直径よりも小さい。このように、突出部１１が円柱状であり、円形の凹部１３と突出部１１の断面とが同心に形成されていることによって、成形時や破断時に方向の制約がなく、製品や治具の設計、後述する突出部１１の除去（破断）作業の自由度が高くなる。
【００４６】
また、突出部１１の内部には、空洞１６が入り込んで突出部１１内の空洞１６aを形成している。これは、裏壁１７ａに突出部１１が形成されている接合部分では他の部分よりもポリマー材料が冷えにくく、高圧ガスが注入されたときにガスが突出部１１側に入り込むことによって形成される形状である。この突出部１１内の空洞１６ａが形成されていることによって、突出部１１の接合部分において裏壁１７ａが薄くなるため突出部１１を接合部分で容易に破断させ除去することができる。さらに、突出部１１内の空洞１６ａは、突出部１１の突出方向において、凹部１３の底面１４を超えて形成されていると、より容易に突出部１１を破断させて除去し、より確実に貫通穴１５を形成することができ好ましい。
【００４７】
なお、円柱状とは部分的な円錐形状（図８参照）も含むものとするが、突出部１１の形状は円柱状に限らず、半円柱状、四角柱、四角錐、三角柱、三角錐などでも良く、破断に必要で成形可能な任意の形状及び長さに設定することができる。また、凹部１３の形状も円形に限られず、突出部１１の破断のし易さや成形のし易さ等を考慮して任意の形状に形成することができる。さらに凹部１３の深さは、裏壁１７ａを貫通せず、且つ突出部１１を折る際に邪魔にならない程度の深さに設定することができる。
【００４８】
また、モール本体１０に形成される突出部１１は、突出部１１の破断によって形成される貫通穴１５が、モール本体１０が後述する第２の射出成形型２００内の所定位置に載置固定されたときにクッション部材成形用キャビティ２１０（第２の成形キャビティ）と連通する位置（第２の射出成形型２００の型面で塞がれない位置）に形成されることが好ましい。また、突出部１１は、長手方向において少なくとも１箇所形成される。突出部１１の形成位置や個数は、製品の形状、熱可塑性ポリマー材料の流動性、射出ゲートの位置等によって適宜設定することができる。なお、貫通穴１５は、後述するようにクッション部材成形用熱可塑性ポリマー材料を空洞１６に流入させる穴として使用しても良いが、空洞１６に熱可塑性ポリマー材料を流入させるときに空洞１６内の気体を外に排出する穴として使用しても良い。
【００４９】
なお、ガスアシスト射出成形は以下のようにして行うことができる。
第１の射出成形型１００を閉じた後、射出ゲート１２０からモール本体成形用キャビティ１１０内に加熱溶融したモール本体成形用の熱可塑性ポリマー材料を射出して、モール本体成形用キャビティ１１０内に加熱溶融したモール本体成形用の熱可塑性ポリマー材料を充填し、モール本体成形用キャビティ１１０内全体にモール本体成形用の熱可塑性ポリマー材料が満たされた後、モール本体成形用の熱可塑性ポリマー材料の射出を停止する。
【００５０】
更に、モール本体成形用キャビティ１１０内に充填されたモール本体成形用の熱可塑性ポリマー材料が固化する前（少なくとも横断面における厚肉の中心部が軟化している状態のとき）に、モール本体成形用キャビティ１１０内に充填されたモール本体成形用の熱可塑性ポリマー材料内にガス注入部１３０から高圧ガスを注入する。これにより、モール本体１０を成形する熱可塑性ポリマー材料のうちのガス注入部１３０に対応する位置に、ガスを注入するガス注入穴１８が形成される。
【００５１】
モール本体成形用の熱可塑性ポリマー材料内に注入された高圧ガスが膨張してモール本体成形用の熱可塑性ポリマー材料の内部に空洞１６を形成しながら進行するため、モール本体成形用キャビティ１１０内のモール本体成形用の熱可塑性ポリマー材料の一部が排出用キャビティ１４２へ排出される。尚、排出用キャビティ１４２の容積をモール本体１０の空洞１６の容積よりも大きく設定しておくことで、高圧ガスが少なくとも排出流路１４１まで進行して少なくとも排出流路１４１まで空洞１６が連続して形成される。これにより、モール本体１０を成形する熱可塑性ポリマー材料のうちの排出流路１４１に対応する位置に、ガスを排出する排出穴１９が形成される（いわゆるフルショット法）。
【００５２】
なお、本発明のモール本体１０は、上述したフルショット法によっても成形可能だが、他の方法によって成形することもできる。例えば、いわゆるショートショット法によってモール本体１０を成形することもできる。この場合には、成形用キャビティ内に加熱溶融した熱可塑性ポリマー材料を射出して、熱可塑性ポリマー材料の射出量（充填量）が成形用キャビティの容積よりも少ない所定量（成形用キャビティの容積の概ね７５〜９０％の量）に達した時点で、モール本体成形用の熱可塑性ポリマー材料の射出を停止する。そして、成形用キャビティ内に充填された熱可塑性ポリマー材料が固化する前に、成形用キャビティ内に充填された熱可塑性ポリマー材料内に高圧ガスを注入する。
【００５３】
以上のようにして、ガスアシスト射出成形を行った後、高圧ガスの圧力を保ったままモール本体成形用キャビティ１１０内のモール本体成形用の熱可塑性ポリマー材料を冷却固化させることで、内部に空洞１６を有するモール本体１０を成形する。そして、モール本体成形用キャビティ１１０内のモール本体成形用の熱可塑性ポリマー材料が固化した後、第１の射出成形型１００を開いて、モール本体１０を取り出す。
【００５４】
また、取り出したモール本体１０には、ガス注入部１３０に対応する位置に形成されたガス注入穴１８が空洞１６と外部とを連通する連通穴として残される。必要に応じてガス注入穴１８の部分を所定形状に切断する。更に、モール本体１０に連結した排出材料部分（排出用キャビティ１４２に排出されたポリマー材料で成形された部分）を切断することで、排出流路１４１に対応する位置に形成されたガス排出穴１９が空洞１６と外部とを連通する連通穴として残される。尚、排出用キャビティ１４２を設けない射出成形型を用いてショートショット法でモール本体１０を成形した場合には、モール本体１０にガス排出穴１９が形成されないため、所定位置に工具で穴を開けて連通穴を形成してもよい。
【００５５】
次に、貫通穴１５を形成する工程を図１０に基づいて説明する。
上述のような突出部１１が形成されたモール本体１０を第１の射出成形型１００から取り出した後、突出部１１を除去することによって周壁１７の裏壁１７ａに空洞１６と外気とを連通させる貫通穴１５が形成される。
突出部１１は、治具を用いて突出部１１全体を変位させて根元から破断させる（折り取る）ようにして除去することが好ましいが、手作業で折り取っても良く、ニッパーなどで根元から切り取っても良い。
また、第１の射出成形型１００に突出部１１を破断させる機構を設けて、モール本体部１２を第１の射出成形型１００から取り出すのと同時に突出部１１を破断させても良い。
【００５６】
次に、図１１及び図１２に基づいてクッション部材を成形する工程を説明する。
開閉可能な第２の射出成形型２００は、射出成形型２００内にモール本体１０を載置した状態で該射出成形型２００を閉じたときに、モール本体１０の表裏両面（クッション部材９が成形される部分以外の部分)を挟持してモール本体１０を固定すると共に、射出成形型２００の成形面とモール本体１０の外面の一部とによってクッション部材成形用キャビティ２１０、２１０（第２部材成形用キャビティ）がモール本体１０の横断面の外周部にそれぞれ形成されるようになっている。
【００５７】
図１２に示すように、第２の射出成形型２００には、モール本体１０の回避リブ２５に対応する位置でクッション部材９の連結部７０と成る部分を成形するキャビティである連結流路２９０が形成されている。この連結流路２９０の近傍には、クッション部材成形用キャビティ２１０内にクッション部材成形用の熱可塑性ポリマー材料を射出する射出ゲート２２０が設けられている。射出成形機のノズル（図示せず）から射出されて加熱溶融したクッション部材成形用の熱可塑性ポリマー材料は、ランナー２６０→スプルー２７０→射出ゲート２２０→射出通路２８０→クッション部材成形用キャビティ２１０の経路で流動するようになっている。また、射出ゲート２２０から射出された溶融材料は、一方のクッション部材成形用キャビティ２１０に充填され、連結流路２９０を通って他方のクッション部材成形用キャビティ２１０に流れる。これによって溶融材料が各成形用キャビティ２１０、２１０に夫々不足なく充填される。
【００５８】
尚、射出ゲート２２０を設ける位置は適宜変更しても良く、例えば連結流路２９０の中央付近、すなわち、クッション部材９の連結部７０の中央部付近に対応する位置に射出ゲート２２０を設けたり、モール本体１０に形成された貫通穴１５の直上になる位置に射出ゲート２２０を設けたりしてもよい。或は、モール本体１０のパネル装着用のリブ部２０の側方に射出ゲート２２０を設けるようにしても良い。更に、射出ゲート２２０は、１箇所に限定されず、クッション部材成形用キャビティ２１０の長手方向に沿って所定間隔で複数箇所に設けるようにしても良い。また、連結流路２９０（連結部７０）も長手方向に沿って複数個所に設けるようにしても良い。
【００５９】
そして、ピラーモール８を製造する場合には、前述したモール本体成形工程（第１部材準備工程）を実行してモール本体１０を射出成形した後、クッション部材９を射出成形するための第２の射出成形型２００が開いているときに該射出成形型３２内の所定位置にモール本体１０を載置（セット）する載置工程を実行する。
【００６０】
この後、第２の射出成形型２００を閉じて、該射出成形型２００でモール本体１０の表裏両面（クッション部材９が成形される部分以外の部分）を挟持してモール本体１０を固定すると共に、射出成形型３２の内面の一部の成形面とモール本体１０の外面の一部とによってクッション部材成形用キャビティ２１０を形成するキャビティ形成工程を実行する。
【００６１】
この後、第２の射出成形型２００のクッション部材成形用キャビティ２１０内に加熱溶融したクッション部材成形用の熱可塑性ポリマー材料（例えば熱可塑性合成樹脂）を射出して充填することでクッション部材９を固着させてモール本体１０とクッション部材９とを一体化したピラーモール８を形成するクッション部材成形工程（第２部材成形工程）を実行する。
【００６２】
このクッション部材成形工程では、射出ゲート２２０からクッション部材成形用キャビティ２１０内に加熱溶融したクッション部材成形用の熱可塑性ポリマー材料（弾性ポリマー材料）を射出して、クッション部材成形用キャビティ２１０内に加熱溶融したクッション部材成形用の熱可塑性ポリマー材料を充填する。そして、射出成形された熱可塑性ポリマー材料の熱及び圧力の少なくともいずれかによってクッション部材９をモール本体１０と一体的に接合する。そして、モール本体１０の所定位置にクッション部材９を成形する。
【００６３】
このクッション部成形工程において、射出ゲート２２０から射出されたクッション部材成形用の熱可塑性ポリマー材料は、クッション部材成形用キャビティに充填されると共に、周壁１７に形成されてクッション部材成形用キャビティと連通している貫通穴１５を介して空洞１６内にも流入する。空洞１６内に流入したクッション部材成形用熱可塑性ポリマー材料は、空洞１６内の気体をモール本体１０の両端末に形成されたガス注入穴１８及びガス排出穴１９へ押し出しつつ、空洞１６の全長に亘って充填される。
【００６４】
この後、第２の射出成形型２００を開いて、モール本体１０とクッション部材９とを一体化したピラーモール８を取り出す取り出し工程を実行する。これにより、ピラーモール８の製造が完了する。
【００６５】
上記実施例によれば、空洞１６の全長に亘ってモール本体１０よりも軟質の材料が充填され、良好な耐衝撃性を有するピラーモール８を容易に製造することができる。
【００６６】
また、上記実施例では、モール本体１０の外周全体を取り囲むようにクッション部材９を環状に設けるようにしたが、これに限定されず、例えば、モール本体１０の幅方向の片側の周壁１７に沿ってクッション部材９を設けるようにしても良い。また、クッション部材９を成形する前にモール本体１０の表面に塗装等の着色やクリアーの表面処理を施すようにしても良い。
【００６７】
また、モール本体１０を上記実施例のような一連の工程で成形せずに、突出部１１を除去する前の状態、または突出部１１が除去されて貫通穴１５が形成された状態のモール本体１０を外部から購入するなどして予め準備してもよい。この場合、前述したモール本体成形工程や貫通穴を形成する工程を省略することができる。
【００６８】
その他、本発明は、車両のフロントピラーに沿って装着されるピラーモールディングに限定されず、例えば、センターピラーやリアピラーに沿って装着されるピラーモールディング、側部車体パネルに装着されるボディサイドモールディング、ホイールアーチに沿って装着されるホイールアーチモールディング(マッドガードを含む)、ドア開口窓の下縁に沿って装着されるベルトモールディング等、内部に空洞を有する第１部材の外面に第２部材を射出成形した一体化した複合成形品であれば、本発明を適用して実施できる。
【００６９】
本出願は、２０１０年７月８日出願の日本国特許出願（特願２０１０−１６７５４６）に基づくものであり、その内容はここに参照として取り込まれる。
【符号の説明】
【００７０】
１      ルーフパネル
２      フロントピラー
２ａ    アウターパネル
３      窓開口縁
３ａ    窓開口部
４      側部フランジ
５      底フランジ
６      窓板
６ａ    車外側面
６ｂ    裏面
７      ダムラバー
８      ピラーモール
９      クッション部材
１０    モール本体
１１    突出部
１２    モール本体部
１３    凹部
１４    底面
１５    貫通穴
１６    空洞
１６ａ  突出部内の空洞
１７    周壁
１７ａ  裏壁
１７ｂ  表壁
１７ｃ  側壁
１８    ガス注入穴
１９    ガス排出穴
２０    リブ部
２１    取付リブ部
２２    第１補強リブ
２３    第２補強リブ
２４    第３補強リブ
２５    回避リブ
２６    連結穴
３０    第１の縁
３３    表面
３４    裏面
３５    裏面
４０    第２の縁
５０    第１のクッション部材
６０    第２のクッション部材
６７    端末覆い部
６８    端末クッション部
７０    連結部
８０    充填部
１００  第１の射出成形型
１１０  モール本体成形用キャビティ
１１１  突出部成形用キャビティ
１２０  射出ゲート
１３０  ガス注入部
１４１  排出流路
１４２  排出用キャビティ
１５０  スライドコア
１６０  ランナー
１７０  スプルー
１８０  高圧ガス供給源
２００  第２の射出成形型
２１０  クッション部材成形用キャビティ
２２０  射出ゲート
２６０  ランナー
２７０  スプルー
２８０  射出通路
２９０  連結流路
【図１】
2012005181.tif 000003
【図２】
2012005181.tif 000004
【図３】
2012005181.tif 000005
【図４】
2012005181.tif 000006
【図５】
2012005181.tif 000007
【図６】
2012005181.tif 000008
【図７】
2012005181.tif 000009
【図８】
2012005181.tif 000010
【図９】
2012005181.tif 000011
【図１０】
2012005181.tif 000012
【図１１】
2012005181.tif 000013
【図１２】
2012005181.tif 000014
【国際調査報告】
2012005181.tif 000015
2012005181.tif 000016